(57)【特許請求の範囲】
【請求項１】
発泡性樹脂粒子と樹脂組成物とを含有し、
前記発泡性樹脂粒子は、中実の樹脂に熱膨張性物質が含有され、
前記発泡性樹脂粒子の含有割合が、前記樹脂組成物１００重量部に対して、０．１〜１３０重量部であることを特徴とする、熱発泡性樹脂組成物。
【請求項２】
１２０℃以下の加熱で発泡することを特徴とする、請求項１に記載の熱発泡性樹脂組成物。
【請求項３】
前記樹脂組成物が、ゴム、熱可塑性樹脂および熱硬化性樹脂からなる群から選択される少なくとも１種を含有していることを特徴とする、請求項１または２に記載の熱発泡性樹脂組成物。
【請求項４】
発泡後における密度が、０．０２〜１．５ｇ／ｃｍ３であることを特徴とする、請求項１〜３のいずれかに記載の熱発泡性樹脂組成物。
【請求項５】
前記熱膨張性物質の沸点が、−１６０〜１２０℃であることを特徴とする、請求項１〜４のいずれかに記載の熱発泡性樹脂組成物。
【請求項６】
前記発泡性樹脂粒子は、前記樹脂のモノマーを、前記熱膨張性物質の存在下で重合させることにより得られることを特徴とする、請求項１〜５のいずれかに記載の熱発泡性樹脂組成物。
【請求項７】
前記樹脂が、ポリスチレンおよび／またはポリスチレンコポリマーであることを特徴とする、請求項１〜６のいずれかに記載の熱発泡性樹脂組成物。
【請求項８】
請求項１〜７のいずれかに記載の熱発泡性樹脂組成物がシート状に形成されていることを特徴とする、熱発泡性樹脂シート。
【請求項９】
発熱可能な発熱部材と、
前記発熱部材に接触するように積層される請求項８に記載の熱発泡性樹脂シートと
を備えることを特徴とする、熱発泡性積層体。
【請求項１０】
前記発熱部材は、通電により発熱することを特徴とする、請求項９に記載の熱発泡性積層体。
【請求項１１】
前記発熱部材は、マイクロ波の照射により発熱することを特徴とする、請求項９に記載の熱発泡性積層体。
【請求項１２】
請求項１〜７のいずれかに記載の熱発泡性樹脂組成物を加熱により発泡させることにより得られることを特徴とする、発泡体。
【請求項１３】
請求項８に記載の熱発泡性樹脂シートを加熱により発泡させることにより得られることを特徴とする、発泡体。
【請求項１４】
請求項９に記載の熱発泡性積層体の前記発熱部材を発熱させることにより、前記熱発泡性樹脂シートを加熱して発泡させることにより得られることを特徴とする、発泡体。
【請求項１５】
請求項１０に記載の熱発泡性積層体の前記発熱部材に通電して、前記発熱部材を発熱させることによって、前記熱発泡性樹脂シートを加熱して発泡させることにより得られることを特徴とする、発泡体。
【請求項１６】
請求項１１に記載の熱発泡性積層体の前記発熱部材にマイクロ波を照射して、前記発熱部材を発熱させることによって、前記熱発泡性樹脂シートを加熱して発泡させることにより得られることを特徴とする、発泡体。
【請求項１７】
請求項１〜７のいずれかに記載の熱発泡性樹脂組成物を、加熱により発泡させることを特徴とする、発泡体の製造方法。
【請求項１８】
請求項８に記載の熱発泡性樹脂シートを、加熱により発泡させることを特徴とする、発泡体の製造方法。
【請求項１９】
請求項９に記載の熱発泡性積層体の前記発熱部材を発熱させることにより、前記熱発泡性樹脂シートを加熱して発泡させることを特徴とする、発泡体の製造方法。
【請求項２０】
請求項１０に記載の熱発泡性積層体の前記発熱部材に通電して、前記発熱部材を発熱させることにより、前記熱発泡性樹脂シートを加熱して発泡させることを特徴とする、発泡体の製造方法。
【請求項２１】
請求項１１に記載の熱発泡性積層体の前記発熱部材にマイクロ波を照射して、前記発熱部材を発熱させることにより、前記熱発泡性樹脂シートを加熱して発泡させることを特徴とする、発泡体の製造方法。
【請求項２２】
１２０℃以下の温度に加熱することを特徴とする、請求項１７〜２１のいずれかに記載の発泡体の製造方法。
【発明の詳細な説明】
【技術分野】
【０００１】
本発明は、熱発泡性樹脂組成物、熱発泡性樹脂シート、熱発泡性積層体、発泡体およびその製造方法、詳しくは、各種産業分野で用いられる熱発泡性樹脂組成物、熱発泡性樹脂シート、熱発泡性積層体、発泡体およびその製造方法に関する。
【背景技術】
【０００２】
従来より、熱発泡性樹脂組成物は、樹脂および発泡剤を含有しており、加熱によりガスを発生させることにより、発泡可能であり、かかる発泡を利用して、各種産業分野に広く用いられている。
【０００３】
例えば、常温で固体である成膜性樹脂および熱膨張カプセルを含有する加熱膨張性接着剤組成物を、複数の被着体の間に配置し、その後、それらを加熱して、成膜性樹脂を発泡および硬化させることによって、被着体同士を接着することが提案されている(例えば、特許文献１参照。）。
【０００４】
また、ポリオレフィンおよび熱膨張性微小球を含有する補強剤組成物を、車体の鋼板に配置し、その後、それらを加熱して、ポリオレフィンを発泡および硬化させることによって、鋼板を補強することが提案されている(例えば、特許文献２参照。）。
【０００５】
また、上記した特許文献１および２の熱発泡性樹脂組成物において、発泡剤として用いられる熱膨張性カプセルおよび熱膨張性微小球は、ガスバリアー性を有する熱可塑性樹脂からなる殻（シェル）と、その殻に内包される低沸点物質（コア、熱膨張剤）とを含有している。
【先行技術文献】
【特許文献】
【０００６】
【特許文献１】特開２００７−１０６９６３号公報
【特許文献２】特開２００４−２４４５０８号公報
【発明の概要】
【発明が解決しようとする課題】
【０００７】
しかるに、特許文献１および特許文献２の熱発泡性樹脂組成物においては、成膜性樹脂およびポリオレフィンを発泡させるには、加熱によって、低沸点物質（コア）を熱膨張させるとともに、殻（シェル）を溶融または軟化させる必要がある。殻を十分に溶融または軟化させるためには、熱発泡性樹脂組成物を高温で加熱する必要がある。
【０００８】
そのため、そのような熱発泡性樹脂組成物が配置される被着体または鋼板などの部材には、十分な耐熱性が必要とされる一方、かかる部材における耐熱性が不十分であれば、そのような部材（例えば、プラスチックなど）の保護の観点から、低温で加熱する必要があり、そのため、熱発泡性樹脂組成物の十分な発泡、さらには、それによる十分な接着または補強を図ることができないという不具合がある。
【０００９】
本発明の目的は、低温の加熱で発泡することのできる、熱発泡性樹脂組成物、熱発泡性樹脂シート、熱発泡性積層体、発泡体およびその製造方法を提供することにある。
【課題を解決するための手段】
【００１０】
上記目的を達成するために、本発明の熱発泡性樹脂組成物は、発泡性樹脂粒子と樹脂組成物とを含有し、前記発泡性樹脂粒子は、中実の樹脂に熱膨張性物質が含有されていることを特徴としている。
【００１１】
また、本発明の熱発泡性樹脂組成物は、１２０℃以下の加熱で発泡することが好適である。
【００１２】
また、本発明の熱発泡性樹脂組成物では、前記樹脂組成物が、ゴム、熱可塑性樹脂および熱硬化性樹脂からなる群から選択される少なくとも１種を含有していることが好適である。
【００１３】
また、本発明の熱発泡性樹脂組成物では、発泡後における密度が、０．０２〜１．５ｇ／ｃｍ３であることが好適である。
【００１４】
また、本発明の熱発泡性樹脂組成物では、前記熱膨張性物質の沸点が、−１６０〜１２０℃であることが好適である。
【００１５】
また、本発明の熱発泡性樹脂組成物では、前記発泡性樹脂粒子は、前記樹脂のモノマーを、前記熱膨張性物質の存在下で重合させることにより得られることが好適である。
【００１６】
また、本発明の熱発泡性樹脂組成物では、前記樹脂が、ポリスチレンおよび／またはポリスチレンコポリマーであることが好適である。
【００１７】
また、本発明の熱発泡性樹脂組成物では、前記発泡性樹脂粒子の含有割合が、前記樹脂組成物１００重量部に対して、０．１〜３５０重量部であることが好適である。
【００１８】
また、本発明の熱発泡性樹脂シートは、上記した熱発泡性樹脂組成物がシート状に形成されていることを特徴としている。
【００１９】
また、本発明の熱発泡性積層体は、発熱可能な発熱部材と、前記発熱部材に接触するように積層される上記した熱発泡性樹脂シートとを備えることを特徴としている。
【００２０】
また、本発明の熱発泡性積層体では、前記発熱部材は、通電により発熱することが好適である。
【００２１】
本発明の熱発泡性積層体では、前記発熱部材は、マイクロ波の照射により発熱することが好適である。
【００２２】
また、本発明の発泡体は、上記した熱発泡性樹脂組成物を加熱により発泡させることにより得られることを特徴としている。
【００２３】
また、本発明の発泡体は、上記した熱発泡性樹脂シートを加熱により発泡させることにより得られることを特徴としている。
【００２４】
また、本発明の発泡体は、上記した熱発泡性積層体の前記発熱部材を発熱させることにより、前記熱発泡性樹脂シートを加熱して発泡させることにより得られることが好適である。
【００２５】
また、本発明の発泡体は、上記した熱発泡性積層体の前記発熱部材に通電して、前記発熱部材を発熱させることによって、前記熱発泡性シートを加熱して発泡させることにより得られることを特徴としている。
【００２６】
また、本発明の発泡体は、上記した熱発泡性積層体の前記発熱部材にマイクロ波を照射して、前記発熱部材を発熱させることによって、前記熱発泡性シートを加熱して発泡させることにより得られることを特徴としている。
【００２７】
また、本発明の発泡体の製造方法は、上記した熱発泡性樹脂組成物を、加熱により発泡させることを特徴としている。
【００２８】
また、本発明の発泡体の製造方法は、上記した熱発泡性樹脂シートを、加熱により発泡させることを特徴としている。
【００２９】
また、本発明の発泡体の製造方法は、上記した熱発泡性積層体の前記発熱部材を発熱させることにより、前記熱発泡性樹脂シートを加熱して発泡させることを特徴としている。
【００３０】
また、本発明の発泡体の製造方法は、上記した熱発泡性積層体の前記発熱部材に通電して、前記発熱部材を発熱させることにより、前記熱発泡性樹脂シートを加熱して発泡させることを特徴としている。
【００３１】
また、本発明の発泡体の製造方法は、上記した熱発泡性積層体の前記発熱部材にマイクロ波を照射して、前記発熱部材を発熱させることにより、前記熱発泡性樹脂シートを加熱して発泡させることを特徴としている。
【００３２】
また、本発明の発泡体の製造方法では、１２０℃以下の温度に加熱することが好適である。
【発明の効果】
【００３３】
本発明の熱発泡性樹脂組成物および熱発泡性樹脂シートによれば、発泡性樹脂粒子は、熱膨張性物質が中実の樹脂に含有されているので、低温の加熱でも、熱膨張性物質を膨張させることができる。
【００３４】
そのため、本発明の発泡体の製造方法によれば、低温の加熱でも、樹脂組成物を確実に発泡させることができる。
【００３５】
その結果、本発明の熱発泡性樹脂組成物から形成される熱発泡性樹脂シート、および、それを備える熱発泡性積層体を、低温の加熱が要求される各種産業分野に用いることができる。
【図面の簡単な説明】
【００３６】
【図１】図１は、本発明の発泡体の製造方法の一実施形態を説明するための断面図であり、（ａ）は、熱発泡性樹脂シートを中空部材の内部空間に配置する工程、（ｂ）は、熱発泡性樹脂シートを加熱による発泡させる工程を示す。
【図２】図２は、本発明の発泡体の製造方法の他の実施形態（通電により発熱部材を発熱させる態様）を説明するための断面図であり、（ａ）は、発熱部材（発熱部、絶縁体および金属外装板を備える態様）とそれに積層される熱発泡性樹脂シートとを備える熱発泡性積層体を中空部材の内部空間に配置する工程、（ｂ）は、発熱部材に通電して、発熱部材を発熱させて、熱発泡性樹脂シートを加熱して発泡させる工程を示す。
【図３】図３は、本発明の発泡体の製造方法の他の実施形態（通電により発熱部材を発熱させる態様）を説明するための断面図であり、（ａ）は、発熱部材（発熱部からなる態様）とそれに積層される熱発泡性樹脂シートとを備える熱発泡性積層体を中空部材の内部空間に配置する工程、（ｂ）は、発熱部材に通電して、発熱部材を発熱させて、熱発泡性樹脂シートを加熱して発泡させる工程を示す。
【図４】図４は、本発明の発泡体の製造方法の他の実施形態（マイクロ波の照射により発熱部材を発熱させる態様）を説明するための断面図であり、（ａ）は、発熱部材（マイクロ波吸収体を備える態様）とそれに積層される熱発泡性樹脂シートとを備える熱発泡性積層体を中空部材の内部空間に配置する工程、（ｂ）は、発熱部材にマイクロ波を照射して、発熱部材を発熱させて、熱発泡性樹脂シートを加熱して発泡させる工程を示す。
【図５】図５は、実施例における発泡充填性の評価方法の概略説明図であり、（ａ）は、熱発泡性樹脂組成物からなる熱発泡性樹脂シートを試験鋼板の間に配置する工程、（ｂ）は、熱発泡性樹脂シートを加熱により発泡させる工程を示す。
【発明を実施するための形態】
【００３７】
本発明の熱発泡性樹脂組成物は、発泡性樹脂粒子と樹脂組成物とを含有している。
【００３８】
本発明の熱発泡性樹脂組成物において、発泡性樹脂粒子は、中実の樹脂に、熱膨張性物質が含有（含浸）されている。
【００３９】
樹脂は、熱膨張性物質を均一に含有でき、さらには、加熱によって硬化しにくい樹脂が挙げられ、好ましくは、熱可塑性樹脂が挙げられる。
【００４０】
熱可塑性樹脂は、熱可塑性エラストマーを含有し、例えば、スチレン系樹脂、ポリオレフィン、アクリル樹脂、ポリ酢酸ビニル、エチレン・酢酸ビニル共重合体（ＥＶＡ）、ポリ塩化ビニル、ポリアクリロニトリル、ポリアミド（ＰＡ、ナイロン）、ポリカーボネート、ポリアセタール、ポリエチレンテレフタレート（ＰＥＴ）、ポリフェニレンオキシド、ポリフェニレンスルフィド、ポリスルホン、ポリエーテルスルホン、ポリエーテルエーテルケトン（ＰＥＥＫ）、ポリアリルスルホン、熱可塑性ポリイミド樹脂、熱可塑性ウレタン樹脂、ポリアミノビスマレイミド樹脂、ポリアミドイミド樹脂、ポリエーテルイミド樹脂、ビスマレイミドトリアジン樹脂、ポリメチルペンテン、フッ化樹脂、液晶ポリマー、オレフィン・ビニルアルコール共重合体、アイオノマー、ポリアリレートなどが挙げられる。
【００４１】
これら熱可塑性樹脂は、単独または２種以上併用することができる。
【００４２】
熱可塑性樹脂のうち、好ましくは、スチレン系樹脂、アクリル樹脂などが挙げられる。
【００４３】
スチレン系樹脂としては、例えば、スチレン系モノマーを含有するモノマーを重合させることにより得られるスチレン系重合体（スチレン系ホモポリマー）である。スチレン系モノマーとしては、例えば、スチレン、および、α−メチルスチレン、環ハロゲン化スチレン、環アルキル化スチレン、２−ビニルトルエン（ｏ−メチルスチレン）、３−ビニルトルエン（ｍ−メチルスチレン）、４−ビニルトルエン（ｐ−メチルスチレン）などのスチレン誘導体などが挙げられる。これらスチレン系モノマーは、単独使用または２種以上併用される。スチレン系モノマーとして、好ましくは、スチレンが挙げられる。
【００４４】
スチレン系重合体として、好ましくは、ポリスチレン（ポリスチレンホモポリマー）が挙げられる。
【００４５】
また、スチレン系樹脂としては、例えば、上記したスチレン系モノマーと、スチレン系モノマーと共重合可能な共重合性モノマーとのスチレン系共重合体（ポリスチレンコポリマー）が挙げられる。共重合性モノマーとしては、例えば、（メタ）アクリル酸（アクリル酸および／またはメタクリル酸）と、炭素原子１〜８個を有するアルコールとのエステル（つまり、（メタ）アクリレート）、ジメチルフマレート、（メタ）アクリロニトリル、シアン化ビニル、エチレン、ブタジエン、ジビニルベンゼン、アルキレングリコールジメタクリレートなどが挙げられる。これら共重合性モノマーは、単独使用または２種以上併用される。共重合性モノマーとして、好ましくは、（メタ）アクリレート、アクリロニトリル、エチレン、ブタジエンが挙げられる。
【００４６】
スチレン系共重合体として、好ましくは、（メタ）アクリレート・スチレン共重合体（つまり、メタクリル酸メチル・スチレン共重合体（ＭＳ）、および／または、アクリル酸メチル・スチレン共重合体）、アクリロニトリル・エチレン・スチレン共重合体（ＡＥＳ）、アクリロニトリル・スチレン共重合体（ＡＳ）、アクリロニトリル・ブタジエン・スチレン共重合体（ＡＢＳ）などが挙げられる。さらに好ましくは、ＭＳ、ＡＳが挙げられる。
【００４７】
ＭＳは、（メタ）アクリル酸メチルとスチレンとの、ブロックまたはランダム共重合体であり、（メタ）アクリル酸メチル含量が、例えば、１０〜６０重量％である。
【００４８】
ＡＳは、アクリロニトリルとスチレンとの、ブロックまたはランダム共重合体であり、アクリロニトリル含量が、例えば、１０〜６０重量％である。
【００４９】
アクリル樹脂としては、例えば、ポリ（メタ）アクリル酸メチル（つまり、ポリアクリル酸メチルおよび／またはポリメタクリル酸メチル）、ポリ（メタ）アクリル酸エチル、ポリ（メタ）アクリル酸プロピルなどが挙げられる。
【００５０】
樹脂は、中実（つまり、中空ではない）形状をなし、その密度は、例えば、０．９〜２．０ｇ／ｃｍ３、好ましくは、１．０〜１．５ｇ／ｃｍ３である。
【００５１】
また、樹脂のガラス転移温度は、例えば、５０〜１１０℃、好ましくは、８０〜９０℃である。
【００５２】
熱膨張性物質は、加熱により膨張する物質であって、具体的には、後述する特定の温度で膨張する、つまり、気化（蒸発あるいは沸騰）する物質であって、例えば、炭化水素、ハロゲン化炭化水素、不燃性ガスなどが挙げられる。
【００５３】
炭化水素としては、飽和炭化水素、不飽和炭化水素が挙げられる。好ましく、飽和炭化水素が挙げられる。
【００５４】
飽和炭化水素としては、例えば、直鎖状アルカン、分枝状アルカン、シクロアルカンなどが挙げられる。
【００５５】
直鎖状アルカンとしては、例えば、メタン、エタン、プロパン、ブタン、ペンタン、ヘキサン、ヘプタンなどの炭素数１〜７の直鎖状アルカン（脂肪族炭化水素）が挙げられる。
【００５６】
分枝状アルカンとしては、例えば、２−メチルプロパン（イソブタン）、２−メチルブタン（イソペンタン）、２，２−ジメチルプロパン（ネオペンタン）、２−メチルペンタン、３−メチルペンタン、２，３−ジメチルブタン、２，４−ジメチルペンタンなどの炭素数４〜７の分岐状アルカンが挙げられる。
【００５７】
シクロアルカンとしては、例えば、シクロプロパン、シクロブタン、シクロペンタン、シクロヘキサン、シクロヘプタンなどの炭素数３〜７のシクロアルカンが挙げられる。
【００５８】
飽和炭化水素として、好ましくは、直鎖状アルカンが挙げられる。
【００５９】
ハロゲン化炭化水素としては、例えば、ジクロロメタン（ＣＣｌ２Ｈ２）などのクロロ炭化水素、例えば、ジフルオロメタン（ＣＦ２Ｈ２）などのフルオロ炭化水素、例えば、フロン２２（商標、ＣＨＣｌＦ２）、フロン１２（商標、ＣＣｌ２Ｆ２）、フロン１１３（商標、ＣＣｌ２ＦＣＣｌＦ２）などクロロフルオロ炭化水素が挙げられる。
【００６０】
不燃性ガスとしては、例えば、炭酸ガスなどが挙げられる。
【００６１】
これら熱膨張性物質のうち、好ましくは、炭化水素が挙げられる。
【００６２】
熱膨張性物質の沸点は、例えば、−１６０〜１２０℃、好ましくは、−５０〜１００℃、さらに好ましくは、−５〜７０℃である。
【００６３】
熱膨張性物質の沸点が上記した範囲を超える場合には、熱発泡性樹脂組成物の低温における発泡が困難となる場合がある。熱膨張性物質の沸点が上記した範囲に満たない場合には、熱膨張性物質を樹脂に均一に含有させることが困難となる場合がある。
【００６４】
発泡性樹脂粒子は、上記した樹脂のモノマーを、溶媒および熱膨張性物質の存在下で、重合させることにより得ることができる。あるいは、上記した樹脂のモノマーを、溶媒の不存在下で、かつ、熱膨張性物質の存在下で、重合させることにより得ることができる。
【００６５】
好ましくは、樹脂のモノマーを、溶媒および熱膨張性物質の存在下で、重合させる。
【００６６】
溶媒としては、例えば、水などの水性溶媒、例えば、トルエンなどの有機溶媒などが挙げられる。好ましくは、水性溶媒が挙げられる。
【００６７】
具体的には、発泡性樹脂粒子は、モノマーを、分散剤が配合され、かつ、熱膨張性物質が吹き込まれた（流入された）水性溶媒中に、水分散させながら、懸濁重合させることにより得る。上記した重合方法によれば、樹脂に熱膨張性物質を均一に含有させることができる。
【００６８】
このようにして得られる発泡性樹脂粒子は、中実の球状（ビーズ状）または中実のペレット状、好ましくは、中実のビーズ状に形成されている。
【００６９】
発泡性樹脂粒子の平均粒子径は、例えば、０．１０〜４．０ｍｍ、好ましくは、０．１５〜２．０ｍｍである。また、発泡性樹脂粒子の平均粒子径を、例えば、０．２〜４．０ｍｍ、好ましくは、０．４〜１．０ｍｍに設定することもできる。
【００７０】
発泡性樹脂粒子の平均粒子径が上記範囲を超えると、意匠性および発泡性の均一性が低下する場合がある。発泡性樹脂粒子の平均粒子径が上記範囲に満たないと、熱膨張性物質が容易に揮発してしまい、貯蔵安定性が損なわれる場合がある。
【００７１】
そして、この発泡性樹脂粒子では、中実の樹脂に熱膨張性物質が含有されている。
【００７２】
すなわち、発泡性樹脂粒子は、中実（中空でない）で粒状の樹脂の表面から内部にわたって、熱膨張性物質が浸透されている。
【００７３】
熱膨張性物質の含有割合は、樹脂１００重量部に対して、例えば、１〜１０重量部、好ましくは、２〜８重量部である。
【００７４】
これにより、発泡性樹脂粒子では、低温、具体的には、例えば、１２０℃以下（具体的には、７０〜１２０℃）、また、１１０℃以下（具体的には、７０〜１１０℃）、さらには、１００℃以下（具体的には、７０〜１２０℃）の温度（熱膨張開始温度）で熱膨張が開始する。
【００７５】
また、熱膨張後の発泡性樹脂粒子の密度は、例えば、０．００５〜０．５ｇ／ｃｍ３、好ましくは、０．０１〜０．１ｇ／ｃｍ３である。
【００７６】
発泡性樹脂粒子の１００℃における熱膨張倍率は、熱膨張性物質の含有割合にもよるが、例えば、２〜２００倍、好ましくは、１０〜１００倍である。
【００７７】
このような発泡性樹脂としては、市販品（発泡性ビーズ）を用いることができ、例えば、「スチロダイヤ」（発泡性ポリスチレンビーズ）、「ヒートポール」（発泡性アクリロニトリル・スチレン共重合体ビーズ）、「クリアポール」（発泡性メチルメタクリレート・スチレン共重合体ビーズ）（以上、ＪＳＰ社製）、「エスレンビーズ」（発泡性ポリスチレンビーズ）、「ＰＮビーズ」（特殊発泡ポリスチレンビーズ）（以上、積水化成品工業社製）、「カネパール」（発泡性ポリスチレンビーズまたは発泡性ポリメチルメタクリレートビーズ、カネカ社製）などが挙げられる。
【００７８】
本発明の熱発泡性樹脂組成物において、樹脂組成物は、例えば、ゴム、熱可塑性樹脂、硬化性樹脂を含有している。
【００７９】
ゴムとしては、特に限定されず、例えば、ポリイソブチレンゴム（ＰＩＢ）、クロロプレンゴム（ＣＲ）、ブチルゴム（ＢＲ）、エチレン・プロピレンゴム（ＥＰＭ）、エチレン・プロピレン・ジエンゴム（ＥＰＤＭ）、スチレン系ゴム、ニトリル系ゴム、ウレタン系ゴム、ポリアミド系ゴム、シリコーンゴム、ポリエーテルゴム、ポリスルフィドゴムなどの合成ゴム、例えば、天然ゴムなどが挙げられる。
【００８０】
ゴムは、単独使用または２種以上併用することができる。
【００８１】
ゴムのうち、好ましくは、合成ゴム、さらに好ましくは、ＰＩＢ、ＥＰＤＭ、シリコーンゴムが挙げられる。
【００８２】
ＰＩＢは、イソブチレン（イソブテン）の重合により得られる合成ゴムである。
【００８３】
ＥＰＤＭは、エチレン、プロピレンおよびジエン類の共重合により得られる合成ゴムであり、具体的には、エチレン・プロピレン共重合体（ＥＰＭ）に、さらにジエン類を共重合させることにより得られる。
【００８４】
ジエン類としては、例えば、５−エチリデン−５−ノルボルネン、１，４−ヘキサジエン、ジシクロペンタジエンなどが挙げられる。
【００８５】
ＥＰＤＭのジエン含量は、例えば、１〜２０重量％、好ましくは、３〜１０重量％である。
【００８６】
シリコーンゴムは、ポリシロキサン（（−Ｓｉ−Ｏ−）ｎ）において、アルキル基および／アリール基などの有機基を含有する合成ゴムである。
【００８７】
これらゴムの１００℃におけるムーニー粘度は、例えば、０．５〜１５０ＭＬ１＋４、好ましくは、１〜１００ＭＬ１＋４である。
【００８８】
また、ゴムの重量平均分子量（ＧＰＣ：標準ポリスチレン換算値）は、例えば、１０００〜１００００００、好ましくは、１００００〜１０００００である。
【００８９】
また、ゴムの密度は、例えば、０．８〜２．１ｇ／ｃｍ３、好ましくは、０．８５〜２．０ｇ／ｃｍ３である。
【００９０】
熱可塑性樹脂としては、上記した発泡性樹脂粒子の樹脂で挙げられた熱可塑性樹脂と同様のものが挙げられる。熱可塑性樹脂は、単独使用または併用することができる。
【００９１】
熱硬化性樹脂としては、特に限定されず、例えば、エポキシ樹脂、ポリイミド樹脂（熱硬化性ポリイミド樹脂）、フェノール樹脂、ユリア樹脂、メラミン樹脂、不飽和ポリエステル樹脂、ジアリルフタレート樹脂、シリコーン樹脂、ウレタン樹脂（熱硬化性ウレタン樹脂）などが挙げられる。
【００９２】
熱硬化性樹脂は、単独使用または２種以上併用することができる。
【００９３】
熱硬化性樹脂として、好ましくは、エポキシ樹脂が挙げられる。
【００９４】
エポキシ樹脂としては、例えば、ビスフェノール型エポキシ樹脂（例えば、ビスフェノールＡ型エポキシ樹脂、ビスフェノールＦ型エポキシ樹脂、ビスフェノールＳ型エポキシ樹脂、水素添加ビスフェノールＡ型エポキシ樹脂、ダイマー酸変性ビスフェノール型エポキシ樹脂など）、ノボラック型エポキシ樹脂（例えば、フェノールノボラック型エポキシ樹脂、クレゾールノボラック型エポキシ樹脂、ビフェニル型エポキシ樹脂など）、ナフタレン型エポキシ樹脂などの芳香族系エポキシ樹脂、例えば、トリエポキシプロピルイソシアヌレート（トリグリシジルイソシアヌレート）、ヒダントインエポキシ樹脂などの含窒素環エポキシ樹脂、例えば、脂肪族系エポキシ樹脂、脂環式エポキシ樹脂（例えば、ジシクロ環型エポキシ樹脂など）、グリシジルエーテル型エポキシ樹脂、グリシジルアミン型エポキシ樹脂などが挙げられる。
【００９５】
これらエポキシ樹脂は、単独使用または２種以上併用することができる。
【００９６】
エポキシ樹脂として、好ましくは、ビスフェノール型エポキシ樹脂が挙げられる。
【００９７】
また、エポキシ樹脂は、エポキシ当量が、例えば、５０〜２００００ｇ／ｅｑｉｖ．、好ましくは、１００〜５０００ｇ／ｅｑｉｖ．である。
【００９８】
また、熱硬化性樹脂（硬化前）の重量平均分子量（ＧＰＣ：標準ポリスチレン換算値）あるいは分子量は、例えば、２００〜３００００００、好ましくは、３００〜２００００００である。
【００９９】
また、熱硬化性樹脂の密度は、例えば、１．０〜１．５ｇ／ｃｍ３、好ましくは、１．１〜１．４ｇ／ｃｍ３である。
【０１００】
上記した各成分（ゴム、熱可塑性樹脂および熱硬化性樹脂）は、単独使用することができ、あるいは、２種以上併用することができる。
【０１０１】
ゴム、熱可塑性樹脂および熱硬化性樹脂が、それぞれ、単独使用される場合には、各成分の配合割合は、それぞれ、樹脂組成物１００重量部に対して、例えば、１００重量部以下、好ましくは、９０重量部以下である。
【０１０２】
また、ゴム、熱可塑性樹脂および熱硬化性樹脂が併用される場合には、各成分の配合割合が、樹脂組成物１００重量部に対して、それぞれ、例えば、８０重量部以下、好ましくは、１〜５０重量部である。
【０１０３】
また、熱発泡性樹脂組成物において、発泡性樹脂粒子の配合割合は、樹脂組成物１００重量部に対して、例えば、０．１〜３５０重量部、好ましくは、５〜３２０重量部である。また、発泡性樹脂粒子の配合割合を、樹脂組成物１００重量部に対して、例えば、０．１〜１３０重量部、好ましくは、５０〜１００重量部に設定することもできる。
【０１０４】
発泡性樹脂粒子の配合割合が上記した範囲に満たないと、発泡倍率が過度に低くなり、樹脂組成物を十分に発泡させることができない場合がある。一方、発泡性樹脂粒子の配合割合が上記した範囲を超えると、発泡性樹脂粒子が樹脂組成物から脱落する場合がある。
【０１０５】
なお、樹脂組成物には、本発明の効果を阻害しない範囲で、例えば、充填剤、硬化剤、架橋剤、加硫剤、その他の発泡剤（発泡性樹脂粒子を除く発泡剤）、さらには、発泡促進剤、硬化促進剤、架橋促進剤、加硫促進剤、揺変剤、滑剤、顔料、スコーチ防止剤、安定剤、軟化剤、可塑剤、老化防止剤、酸化防止剤、紫外線吸収剤、着色剤、防カビ剤、難燃剤、粘着付与剤などの公知の添加剤を、適宜の割合で添加することもができる。
【０１０６】
充填剤としては、例えば、タルク、炭酸カルシウム、カーボンブラック、酸化チタン、シリカ、水酸化アルミニウム（アルミナ）、水酸化マグネシウム、硫酸バリウム（バライト）などが挙げられる。これら充填剤は、単独使用または併用することができる。充填剤の配合割合は、樹脂組成物１００重量部に対して、例えば、１０００重量部未満であり、重量の観点より、好ましくは、１０〜７００重量部、さらに好ましくは、２０〜５００重量部である。また、充填剤の配合割合を、樹脂組成物１００重量部に対して、例えば、１００重量部未満、好ましくは、１０〜７０重量部、さらに好ましくは、２０〜５０重量部に設定することもできる。
【０１０７】
硬化剤としては、例えば、加熱により硬化する加熱硬化型硬化剤が挙げられ、具体的には、アミン化合物類、酸無水物化合物類、アミド化合物類、ヒドラジド化合物類、イミダゾール化合物類、イミダゾリン化合物類などが挙げられる。また、その他に、フェノール化合物類、ユリア化合物類、ポリスルフィド化合物類などが挙げられる。
【０１０８】
アミン化合物類としては、例えば、エチレンジアミン、プロピレンジアミン、ジエチレントリアミン、トリエチレンテトラミン、それらのアミンアダクト、メタフェニレンジアミン、ジアミノジフェニルメタン、ジアミノジフェニルスルホンなどが挙げられる。
【０１０９】
酸無水物化合物類としては、例えば、無水フタル酸、無水マレイン酸、テトラヒドロフタル酸無水物、ヘキサヒドロフタル酸無水物、メチルナジック酸無水物、ピロメリット酸無水物、ドデセニルコハク酸無水物、ジクロロコハク酸無水物、ベンゾフェノンテトラカルボン酸無水物、クロレンディック酸無水物などが挙げられる。
【０１１０】
アミド化合物類としては、例えば、ジシアンジアミド、ポリアミドなどが挙げられる。
【０１１１】
ヒドラジド化合物類としては、例えば、アジピン酸ジヒドラジドなどのジヒドラジドなどが挙げられる。
【０１１２】
イミダゾール化合物類としては、例えば、メチルイミダゾール、２−エチル−４−メチルイミダゾール、エチルイミダゾール、イソプロピルイミダゾール、２，４−ジメチルイミダゾール、フェニルイミダゾール、ウンデシルイミダゾール、ヘプタデシルイミダゾール、２−フェニル−４−メチルイミダゾールなどが挙げられる。
【０１１３】
イミダゾリン化合物類としては、例えば、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリンなどが挙げられる。
【０１１４】
これら硬化剤は、単独使用または併用することができ、その配合割合は、硬化剤と樹脂組成物（好ましくは、熱硬化性樹脂）との当量比にもよるが、樹脂組成物１００重量部に対して、例えば、０．５〜５０重量部、好ましくは、１〜４０重量部である。
【０１１５】
架橋剤としては、例えば、加熱により分解され、遊離ラジカルを発生して分子間または分子内に架橋結合を形成させるラジカル発生剤が挙げられる。より具体的には、例えば、ジクミルパーオキサイド（ＤＣＰ）、１，１−ジターシャリブチルパーオキシ−３，３，５−トリメチルシクロヘキサン、２，５−ジメチル−２，５−ジターシャリブチルパーオキシヘキサン、２，５−ジメチル−２，５−ジターシャリブチルパーオキシヘキシン、１，３−ビス（ｔ−ブチルパ−オキシイソプロピル）ベンゼン、ターシャリブチルパーオキシケトン、ターシャリブチルパーオキシベンゾエートなどの有機過酸化物などが挙げられる。架橋剤は、単独使用または併用することができる。架橋剤の配合割合は、樹脂組成物１００重量部に対して、例えば、０．１〜１０重量部、好ましくは、０．５〜７重量部である。
【０１１６】
加硫剤としては、例えば、硫黄、硫黄化合物類、セレン、酸化マグネシウム、一酸化鉛、酸化亜鉛、ポリアミン類、オキシム類、ニトロソ化合物類、樹脂類、アンモニウム塩類などが挙げられる。加硫剤は、単独使用または併用することができ、その配合割合は、樹脂組成物１００重量部に対して、例えば、０．１〜１０重量部、好ましくは、０．５〜３重量部である。
【０１１７】
その他の発泡剤としては、例えば、無機発泡剤、有機発泡剤などが挙げられる。無機発泡剤としては、例えば、重炭酸ナトリウム、炭酸ナトリウム、重炭酸アンモニウム、炭酸アンモニウム、亜硝酸アンモニウムなどが挙げられる。
【０１１８】
有機発泡剤としては、例えば、アゾジカルボン酸アミド（ＡＤＣＡ）、アゾビスイソブチロニトリル（ＡＩＢＮ）、アゾシクロヘキシルニトリル、アゾジアミノベンゼン、バリウムアゾジカルボキシレートなどのアゾ化合物、例えば、Ｎ，Ｎ´−ジニトロソペンタメチレンテトラミン（ＤＰＴ）、Ｎ，Ｎ´−ジメチル−Ｎ，Ｎ´−ジニトロソテレフタルアミドなどのニトロソ化合物、例えば、ベンゼンスルホニルヒドラジド、トルエンスルホニルヒドラジド、ｐ，ｐ´−オキシビス（ベンゼンスルホニルヒドラジド）（ＯＢＳＨ）、ジフェニルスルホン−３，３´−ジスルホニルヒドラジドなどのスルホニルヒドラジド化合物、４，４´−オキソビスベンゼンスルホニルカルバジド、ｐ−トルエンスルホルニルアジドなどのアゾ化合物などが挙げられる。
【０１１９】
その他の発泡剤は、単独使用または２種以上併用することができ、その配合割合は、発泡性樹脂粒子１００重量部に対して、例えば、１００重量部以下、好ましくは、５０重量部以下であり、通常、５重量部以上である。
【０１２０】
そして、熱発泡性樹脂組成物は、例えば、上記した樹脂組成物の各成分と、発泡性樹脂粒子とを同時に配合することにより、調製する。
【０１２１】
具体的には、上記したゴム、熱可塑性樹脂、硬化性樹脂および必要により添加される添加剤と、発泡性樹脂粒子とを、例えば、ミキシングロール、加圧式ニーダ、押出機などによって混練することにより、混練物として熱発泡性樹脂組成物を調製する。
【０１２２】
この混練では、例えば、発泡性樹脂粒子の熱膨張開始温度未満、具体的には、常温（２０℃）〜７０℃未満の温度、好ましくは、２０〜５５℃の温度で、樹脂組成物と発泡性樹脂粒子とを加熱する。
【０１２３】
あるいは、熱発泡性樹脂組成物は、まず、上記したゴム、熱可塑性樹脂、硬化性樹脂および必要により添加される添加剤を配合して、樹脂組成物を調製し、その後、樹脂組成物に発泡性樹脂粒子を配合することにより、調製することもできる。
【０１２４】
具体的には、まず、上記したゴム、熱可塑性樹脂、硬化性樹脂および必要により添加される添加剤を、上記と同様にして、混練することにより、樹脂組成物を調製する。混練では、例えば、７０〜１２０℃、好ましくは、８０〜１１０℃の温度で、樹脂組成物を加熱する。
【０１２５】
樹脂組成物の１００℃におけるムーニー粘度は、例えば、０．５〜１５０（ＭＬ１＋４）、好ましくは、１〜１００（ＭＬ１＋４）である。
【０１２６】
その後、樹脂組成物を、常温（２０℃）〜７０℃未満の温度、好ましくは、２０〜５５℃の温度に冷却し、続いて、樹脂組成物に、発泡性樹脂粒子を配合する。
【０１２７】
具体的には、樹脂組成物と、発泡性樹脂粒子とを、上記と同様にして、混練することにより、混練物として熱発泡性樹脂組成物を調製する。
【０１２８】
この混練では、例えば、発泡性樹脂粒子の熱膨張開始温度未満、具体的には、常温（２０℃）〜７０℃未満の温度、好ましくは、２０〜５５℃の温度で、樹脂組成物と発泡性樹脂組成物とを加熱する。
【０１２９】
その後、必要により、調製した混練物（熱発泡性樹脂組成物）を、例えば、カレンダー成形、押出成形、射出成形あるいはプレス成形などの成形方法によって、シート状などの所定形状に形成する。
【０１３０】
混練物の成形では、発泡性樹脂粒子の熱膨張開始温度未満、具体的には、常温（２０℃）あるいは７０℃未満の温度、好ましくは、２０〜５５℃の温度で、混練物を加熱する。
【０１３１】
また、シート状に形成する場合には、そのシートの厚みは、例えば、０．１〜１０ｍｍである。
【０１３２】
これによって、熱発泡性樹脂組成物をシートとして得ることができる。つまり、熱発泡性樹脂シートを得ることができる。
【０１３３】
そして、本発明の熱発泡性樹脂組成物によれば、発泡性樹脂粒子が、樹脂に熱膨張性物質が含有されてなるので、低温の加熱でも、熱膨張性物質を樹脂において均一に膨張させることができる。
【０１３４】
そのため、低温の加熱でも、樹脂組成物を確実に発泡させることができる。
【０１３５】
すなわち、この熱発泡性樹脂組成物は、例えば、１２０℃以下の温度（具体的には、７０〜１２０℃）で発泡する。さらには、熱発泡性樹脂組成物は、１１０℃以下の温度（具体的には、７０〜１１０℃）で発泡し、さらにまた、１００℃以下の温度（具体的には、７０〜１００℃）でも発泡する。
【０１３６】
そして、熱発泡性樹脂組成物は、上記した所望の温度（低温）に加熱して、発泡させることができる。
【０１３７】
その結果、本発明の熱発泡性樹脂組成物を、上記した発泡温度を超える場合に、熱発泡性樹脂組成物が配置される部材（例えば、熱可塑性樹脂（プラスチック）などからなる樹脂成形品など）が損傷または劣化するような、低温の加熱が要求される各種産業分野に用いることができる。
【０１３８】
例えば、上記した熱発泡性樹脂組成物が発泡した発泡体は、各種の部材の間または中空部材の内部空間に充填する各種産業分野の産業製品の充填材として用いることができる。
【０１３９】
図１は、本発明の発泡体の製造方法の一実施形態を説明するための断面図である。
【０１４０】
次に、中空部材の内部空間に発泡体を充填する方法について、図１を参照して説明する。
【０１４１】
図１において、中空部材２の内部空間１２に発泡体３を充填するには、例えば、中空部材２の内部空間１２に、熱発泡性樹脂組成物からなる熱発泡性樹脂シート１を設置する。なお、熱発泡性樹脂シート１は、中空部材２の内面に接触するように設置される。
【０１４２】
その後、設置された熱発泡性樹脂シート１を、上記した中空部材２とともに加熱し、熱発泡性樹脂シート１を発泡させることにより、発泡体３を形成する。これにより、形成された発泡体３によって、中空部材２の内部空間１２を充填する。
【０１４３】
熱発泡性樹脂シート１の加熱方法としては、特に限定されず、例えば、熱発泡性樹脂シート１が設置された中空部材２を乾燥機（例えば、熱風乾燥機などのオーブン）の熱風雰囲気（空気）下に放置（保存）する方法、例えば、上記した中空部材２を、加熱された液体（熱媒体）に浸漬する方法、例えば、上記した中空部材２に遠赤外線を照射する方法、例えば、化学反応の反応熱を利用する方法などが挙げられる。
【０１４４】
なお、上記した中空部材２の内部空間１２に発泡体３を充填する方法と同様にして、上記した各種の部材の間に発泡体３を充填することができる。
【０１４５】
そして、上記した充填材は、上記した部材または中空部材に対する、補強、制振（防振）、防音、防塵、断熱、緩衝、水密および気密、または、接着など、種々の効果を付与することができる。そのため、各種の部材の間または中空部材の内部空間に充填する、例えば、補強材、制振材（防振材）、防音材、防塵材、断熱材、緩衝材、止水材、または、接着材など、各種の産業製品の充填材として、好適に用いることができる。
【０１４６】
とりわけ、本発明の熱発泡性樹脂組成物は、例えば、自動車、電気製品、住宅製品などのシールに用いられる。その場合には、発泡性樹脂組成物から形成される熱発泡性樹脂シートを、自動車、電気製品または住宅製品の隙間に取り付けた後、発泡させる。これにより、発泡体により、かかる隙間を充填する。つまり、熱発泡性樹脂シートは、好ましくは、自動車外装シール材、電気製品シール材、住宅用シール材などとして、自動車、電気製品、住宅製品などの各種部材の隙間をシールするためのシール材として用いられる。そして、発泡体を、自動車、電気製品または住宅製品の防振材、防音材、防塵材、断熱材、緩衝材、止水材などとして、防振、防音、防塵、断熱、緩衝、水密および気密することができる。
【０１４７】
また、本発明の熱発泡性樹脂組成物は、例えば、自動車の中空部材、具体的には、ピラーの制振、断熱、防音、補強に用いられる。その場合には、熱発泡性樹脂組成物から形成されるシート（熱発泡性樹脂シート）を、ピラーの内部空間に取り付けた後、加熱により発泡させる。そして、発泡体により、ピラーの内部空間を充填することにより、エンジンの振動および／または騒音、さらには、風きり音などが車室内に伝達されることを防止しながら、ピラーの補強を図ることができる。
【０１４８】
さらに、本発明の熱発泡性樹脂組成物は、例えば、自動車の構造部材、具体的には、車体鋼板、バンパ、インストルメントパネルなどの補強に用いられる。その場合には、まず、熱発泡性樹脂組成物から形成されるシート（熱発泡性樹脂シート）に、ガラスクロスなどから形成される拘束層を積層させることにより鋼板補強シートを作製する。次いで、作製した鋼板補強シートの熱発泡性樹脂シートを、上記した自動車の構造部材に貼着し、その後、加熱により発泡させる。そして、発泡体を備える鋼板補強シートにより、自動車の構造部材を補強することができる。
【０１４９】
一方、特許文献１の熱膨張性カプセルを混練して、混練物として熱発泡性樹脂組成物を調製する場合に、熱膨張性カプセルには、その混練時に、剪断力（シェア）がかかるので、シェルが破壊され、コアが流出し易くなる。その結果、混練物を加熱しても、樹脂を発泡させることが困難となる場合がある。
【０１５０】
しかしながら、本発明の発泡性樹脂粒子は、特許文献１のようなコアシェル構造でなく、熱膨張性物質が中実の樹脂に含有される構造であるので、かかる発泡性樹脂粒子に、混練時における剪断力（シェア）がかかっても、熱膨張性物質が流出することを防止することができる。
【０１５１】
そのため、混練物を加熱すれば、樹脂組成物を確実に発泡させることができる。
【０１５２】
このようにして得られる発泡体は、その密度が、例えば、０．０２〜１．５ｇ／ｃｍ３、好ましくは、０．０５〜１．３ｇ／ｃｍ３、さらに好ましくは、０．０６〜０．２ｇ／ｃｍ３である。また、発泡体の密度を、例えば、０．０３〜１．０ｇ／ｃｍ３、好ましくは、０．０５〜０．５ｇ／ｃｍ３に設定することもできる。なお、発泡体の密度は、ＪＩＳ  Ｚ８８０７に準拠して測定される。なお、発泡体の密度は、ＪＩＳ  Ｚ８８０７に準拠して測定される。
【０１５３】
発泡体の密度が上記した範囲外であれば、発泡体の充填性が低下する場合がある。
【０１５４】
また、発泡倍率（つまり、熱発泡性樹脂組成物の発泡時の体積発泡倍率）が、例えば、２〜３０倍、好ましくは、２〜２０倍、さらに好ましくは、５〜１６倍である。
【０１５５】
発泡倍率は、［熱発泡性樹脂組成物（発泡前の熱発泡性樹脂組成物）の密度］／［発泡体（発泡後の熱発泡性樹脂組成物）密度］として算出される。
【０１５６】
図２および図３は、本発明の発泡体の製造方法の他の実施形態（通電により発熱部材を発熱させる態様）を説明するための断面図、図４は、本発明の発泡体の製造方法の他の実施形態（マイクロ波の照射により発熱部材を発熱させる態様）を説明するための断面図を示す。
【０１５７】
なお、以降の各図において、上記した各部に対応する部材については、同一の参照符号を付し、その詳細な説明を省略する。
【０１５８】
図１の実施形態では、熱発泡性樹脂シート１のみを上記した中空部材２の内部空間１２に設置して、それらを加熱により発泡させているが、例えば、図２〜図４に示すように、発熱部材４と、発熱部材４の上に積層される熱発泡性樹脂シート１とを備える熱発泡性積層体５を上記した中空部材２の中空空間１２に設置して、発熱部材４を発熱させることにより、熱発泡性樹脂シート１を加熱して発泡させることもできる。
【０１５９】
図２〜図４において、熱発泡積層体５は、シート状をなし、発熱部材４と、発熱部材４に接触するように積層される熱発泡性樹脂シート１とを備えている。
【０１６０】
発熱部材４は、例えば、通電、マイクロ波の照射、電磁誘導などによって発熱する発熱部６（図２において図示せず）を含んでいる。
【０１６１】
発熱部材４が、通電により発熱する発熱部６を含む場合には、図２に示すように、例えば、発熱部材４が、発熱部６と、発熱部６を埋設する絶縁体７と、絶縁体７を被覆する金属外装板８とを備えている。
【０１６２】
発熱部６は、例えば、電気抵抗性材料からなり、線状に複数形成されており、各発熱部６は、電源９に配線１０を介してそれぞれ接続されており、電源９から配線１０を介して通電されることにより発熱する。
【０１６３】
電気抵抗性材料としては、具体的には、例えば、ニッケル・クロム合金（ニクロム）、アルミニウム・鉄合金、タングステンなどが挙げられる。好ましくは、ニクロムが挙げられる。
【０１６４】
絶縁体７は、各発熱部６を埋設するように、シート状に形成されている。絶縁体７を形成する絶縁材料としては、例えば、雲母（マイカ）などのセラミックス材料が挙げられる。好ましくは、雲母が挙げられる。
【０１６５】
金属外装板８は、絶縁体７の表面を被覆するように形成されており、金属外装板８を形成する金属材料としては、例えば、鉄、ステンレス、アルミなどが挙げられる。
【０１６６】
そのような発熱部材４として、市販品を用いることができ、例えば、ヒーター装置（商品名「坂口スペースヒーター」、坂口電熱社製）などを用いることができる。
【０１６７】
発熱部材４の厚みは、例えば、１〜１０ｍｍである。
【０１６８】
そして、図２（ａ）に示す発熱部材４と熱発泡性樹脂シート１とを備える熱発泡性積層体５を、中空部材２の中空空間１２に、金属外装板８と中空部材２とが隣接するように、設置する。なお、電源９は、上記した中空部材２の外部に配置されており、中空部材２を貫通する配線１０によって、発熱部６と接続されている。
【０１６９】
次いで、電源９から配線１０を介して発熱部６に通電すると、発熱部６が発熱し、続いて、熱が絶縁体７および金属外装板８を順次伝導する。そして、金属外装板８を介して、熱発泡性樹脂シート１が加熱される。すると、図２（ｂ）に示すように、発泡体３が形成され、これにより、形成された発泡体３によって、中空部材２の内部空間１２を充填する。
【０１７０】
通電条件では、電圧が、例えば、１〜１０００Ｖ、出力が、例えば、１０〜１０００Ｗ、通電時間が、例えば、１〜３０分間である。また、通電電流は、交流および直流のいずれであってもよく、好ましくは、交流である。
【０１７１】
この方法によれば、熱発泡性積層体５の発熱部材４を発熱させて、熱発泡性樹脂シート１を加熱することにより、熱発泡性樹脂シート１を簡単に発泡させることができる。
【０１７２】
さらに、上記した通電条件に設定することにより、熱発泡性樹脂シート１を上記した低温（具体的には、１２０℃以下）で加熱することができる。
【０１７３】
また、図３に示す熱発泡性積層体５では、発熱部材４が発熱部６のみから形成されている。
【０１７４】
発熱部６は、例えば、シート状に形成されており、上記と同様の電気抵抗性材料から形成されている。発熱部６は、好ましくは、ニクロム、タングステンから形成されている。
【０１７５】
発熱部６の厚みは、例えば、０．５〜１０ｍｍである。
【０１７６】
そして、図３（ａ）に示す発熱部６からなる発熱部材４と熱発泡性樹脂シート１とを備える熱発泡性積層体５を、中空部材２の中空空間１２に、発熱部材４と中空部材２とが隣接するように、設置する。
【０１７７】
次いで、電源９から配線１０を介して発熱部６に上記と同様の通電条件で通電すると、発熱部材４が発熱し、熱発泡性樹脂シート１が加熱される。すると、図３（ｂ）に示すように、発泡体３が形成され、これにより、形成された発泡体３によって、中空部材２の内部空間１２を充填する。
【０１７８】
この方法によれば、熱発泡性積層体５の発熱部材４を発熱させて、熱発泡性樹脂シート１を加熱することにより、熱発泡性樹脂シート１を簡単に発泡させることができる。
【０１７９】
しかも、図３に示す発熱部材４は、図２に示す発熱部材４のように、発熱部材４に絶縁体７および金属外装板８を備える必要がないので、構成を簡易にすることができる。
【０１８０】
また、図３（ａ）の仮想線で示すように、電源９に配線１０に代えて、電磁誘導加熱装置１１を設けることもできる。
【０１８１】
すなわち、図３（ａ）において、電磁誘導装置１１は、中空部材２の外部に配置されており、中空部材２を挟んで発熱部材４と対向配置されている。電磁誘導加熱装置１１は、電磁誘導によって発熱部６を発熱する。
【０１８２】
そして、電磁誘導装置１１によって、発熱部６が電磁誘導されて、発熱部材６が発熱する。これにより、熱発泡性樹脂シート１が加熱される。すると、図４（ｂ）に示すように、発泡体３が形成され、これにより、形成された発泡体３によって、中空部材２の内部空間１２を充填する。
【０１８３】
あるいは、発熱部材４が、マイクロ波の照射により発熱する発熱部６を含む場合には、図４に示すように、発熱部材４は、マイクロ波を吸収するマイクロ波吸収体からなっている。
【０１８４】
図４において、マイクロ波吸収体は、シート状をなし、マイクロ波吸収材料を含み、より具体的には、基材と、基材を被覆するマイクロ波吸収層とを備えている。
【０１８５】
基材は、シート状をなし、そのような基材を形成する材料としては、例えば、上記した樹脂、好ましくは、熱可塑性樹脂、さらに好ましくは、ＰＥＴが挙げられる。
【０１８６】
基材の厚みは、例えば、０．１〜１０ｍｍである。
【０１８７】
マイクロ波吸収層は、マイクロ波吸収材料からなり、基材の表面（一方の表面および／または他方の表面）に形成されている。マイクロ波吸収材料としては、例えば、導電性物質、磁性体、極性樹脂などが挙げられる。好ましくは、導電性物質が挙げられる。
【０１８８】
導電性物質は、例えば、金属、カーボン系物質、ポリマー系物質などが挙げられる。
【０１８９】
金属としては、例えば、銅、銀、金、鉄、アルミニウム、クロム、ニッケル、錫、亜鉛、インジウム、または、それらの合金（黄銅、ステンレスなど）などが挙げられる。
【０１９０】
カーボン系物質としては、例えば、アセチレンブラック、オイルファーネスブラック、サーマルブラック、チャンネルブラックなどのカーボンブラック、例えば、天然グラファイト、合成グラファイト（人工グラファイト）などのグラファイトなどが挙げられる。
【０１９１】
ポリマー系物質としては、例えば、ポリアセチレン、ポリアニリン、ポリピロール、ポリパラフェニレン、ポリパラフェニレンスルフィドなどの共役系導電性ポリマーなどが挙げられる。
【０１９２】
上記した導電性物質のうち、好ましくは、金属系物質が挙げられ、さらに好ましくは、アルミニウムが挙げられる。
【０１９３】
磁性体としては、例えば、強磁性体、反磁性体などが挙げられ、好ましくは、強磁性体、さらに好ましくは、軟質磁性フェライト（ソフトフェライト）、軟質磁性鉄類が挙げられる。
【０１９４】
極性樹脂は、例えば、シアノ基、ヒドロキシル基（水酸基）、カルボキシル基、アミノ基、エポキシ基、塩素などの極性基を有する樹脂である。
【０１９５】
極性樹脂としては、例えば、極性ゴム、熱可塑性極性樹脂（ゴムを除く）、熱硬化性極性樹脂などが挙げられる。好ましくは、極性ゴム、より具体的には、アクリロニトリルブタジエンゴム（ＮＢＲ）、クロロプレンゴム（ＣＲ）などの合成極性ゴムが挙げられる。
【０１９６】
なお、マイクロ波吸収層が導電性物質（好ましくは、金属）から形成される場合には、マイクロ波吸収層は、例えば、スパッタリングなどの真空蒸着によって、基材の表面に形成される。
【０１９７】
マイクロ波吸収層の厚みは、例えば、０．１〜１００μｍである。
【０１９８】
そして、マイクロ波吸収体からなる発熱部材４と、発熱部材４に積層される熱発泡性樹脂シート１とを備える熱発泡性積層体５において、熱発泡性樹脂シート１を発泡させるには、熱発泡性積層体５を、発熱部材４が中空部材２に接触するように、中空部材２の中空空間１２に設置して、その後、それらを公知のマイクロ波発生装置に投入する。そして、熱発泡性積層体５および中空部材２、好ましくは、発熱部材４に、マイクロ波を照射する。
【０１９９】
マイクロ波の照射条件では、マイクロ波の波長が、例えば、１００μｍ〜１ｍ、周波数が、例えば、３００ＭＨｚ〜３ＴＨｚ、マイクロ波の照射出力が、例えば、１００〜２，０００Ｗ、照射時間が、例えば、０．２〜３０分間である。
【０２００】
これにより、マイクロ波吸収体のマイクロ波吸収層がマイクロ波を吸収して発熱し、その熱が、熱発泡性樹脂シート１に伝導して、熱発泡性樹脂シート１が加熱され、熱発泡性樹脂シート１が発泡する。
【０２０１】
そして、図４に示す発熱部材４は、図２および図３に示す発熱部材４のように、電源９および配線１０に接続する必要がないので、構成をより一層簡易にすることができる。
【０２０２】
さらに、上記したマイクロ波の照射条件に設定することにより、熱発泡性樹脂シート１を上記した低温（具体的には、１２０℃以下）で加熱することができる。
【０２０３】
なお、上記した図４の実施形態では、実線で示すように、発熱部材４の表面に、熱発泡性樹脂シート１を積層しているが、例えば、図４の仮想線で示すように、発熱部材４を、さらに、熱発泡性樹脂シート１の表面に積層することもできる。
【０２０４】
つまり、発熱部材４は、熱発泡性樹脂シート１の一方の表面および他方の表面の両面に積層されている。
【実施例】
【０２０５】
以下に実施例および比較例を示し、本発明をさらに具体的に説明するが、本発明は、それらに限定されない。
【０２０６】
実施例１、８〜１６、１８、１９、比較例１、２および１７
各成分を、表１の配合処方に従って、ミキシングロールにて、５０℃で、回転数１０ｍｉｎ−１、１０分間混練して、混練物（熱発泡性樹脂組成物）を調製した。その後、調製した混練物を、５０℃、圧力５０ｋｇ／ｃｍ２で、５分間プレスすることにより、厚み５ｍｍの熱発泡性樹脂シートを形成した。なお、実施例１については、厚み２ｍｍの熱発泡性樹脂シートも形成した。
【０２０７】
実施例３〜７
混練温度およびプレス温度を、常温（２０℃）に変更した以外は、実施例１と同様に処理することにより、厚み５ｍｍの熱発泡性樹脂シートを形成した。
【０２０８】
（評価）
（１）  ムーニー粘度
上記した混練物の調製において、熱膨張カプセル、ＯＢＳＨおよび発泡性樹脂粒子のいずれをも配合せずに、それら以外の成分を混練して得られた混練物について、ムーニー粘度（ＭＬ１＋４、１００℃）を測定した。その結果を表１に示す。
（２）  密度および発泡倍率
上記により得られた厚み５ｍｍの熱発泡性樹脂シートを、直径１９ｍｍの円形状に打ち抜いてサンプルを作製し、その後、作製したサンプルを、１００℃のオーブンに投入して、１５分間加熱することにより、サンプルを発泡させて、発泡体を得た。
【０２０９】
発泡前後（発泡前のサンプルおよび発泡後の発泡体）の密度を、ＪＩＳ  Ｚ８８０７に準拠してそれぞれ測定し、それらから発泡倍率を算出した。それらの結果を表１に示す。
（３）  発泡充填性
上記により得られた厚み５ｍｍの熱発泡性樹脂シートを、長さ５０ｍｍ、幅２０ｍｍのサイズに切り取ってサンプル（１）を作製し、その後、作製したサンプル（１）を、図５（ａ）に示すサイズ（長さ５０ｍｍ、幅２５ｍｍ）の試験鋼板（２）の間において、下側の試験鋼板（２）の上面の中央に載置した。
【０２１０】
その後、実施例１〜１６、１８および比較例１、２、１７から得られたサンプル（１）については、１００℃のオーブンに投入し、また、実施例１９から得られたサンプル（１）については、１２０℃オーブンに投入して、それぞれ、１５分間加熱することにより、図５（ｂ）に示すように、サンプル（１）を発泡させて、発泡体（３）を得た。
【０２１１】
そして、試験鋼板（２）の間における発泡体（３）の発泡充填性を目視にて下記の基準にて評価した。その結果を表１に示す。
【０２１２】
（評価基準）
○：発泡充填性が良好であった。
【０２１３】
×：隙間（未充填部分）があり、発泡充填性がやや不良であった。
（４）  通電およびマイクロ波の照射による発泡性
Ａ．通電による発泡
Ａ−１．ヒーター装置
ニクロムからなる線状の発熱部、発熱部を埋設し、マイカからなるシート状の絶縁体、および、絶縁体を被覆する金属外装板を備える発熱部材（ヒーター装置：商品名「坂口スペースヒーター」、容量６０Ｗ、坂口電熱社製）を用意した。なお、発熱部材の厚みは４ｍｍであり、サイズが５０ｍｍ×５０ｍｍであった。
【０２１４】
別途、上記により得られた実施例１の厚み２ｍｍの熱発泡性樹脂シートを、５０ｍｍ×５０ｍｍのサイズに切り取ってサンプルを作製した。
【０２１５】
次いで、発熱部材の上に、上記したサンプルを積層して、熱発泡性積層体を作製した（図２（ａ）参照）。
【０２１６】
そして、電源から配線を介して発熱部に、電圧５０Ｖで、１分間、通電して、発熱部を発熱させた。
【０２１７】
これにより、熱発泡性樹脂シートを発泡させて、発泡体を得た（図２（ｂ）参照）。
【０２１８】
Ａ−２．ニクロム箔
ニクロムからなるシート状の発熱部からなる発熱部材（ニクロム箔）を用意した。なお、発熱部材の厚みは２ｍｍであり、サイズが５０ｍｍ×５０ｍｍであった。
【０２１９】
別途、上記により得られた実施例１から作製したサンプル（５０ｍｍ×５０ｍｍ×２ｍｍ）を用意した。
【０２２０】
次いで、発熱部材の上に、上記したサンプルを積層して、熱発泡性積層体を作製した（図３（ａ）参照）。
【０２２１】
そして、電源から配線を介して発熱部に、電圧５０Ｖで、１分間、通電して、発熱部を発熱させた。
【０２２２】
これにより、熱発泡性樹脂シートを発泡させて、発泡体を得た（図３（ｂ）参照）。
【０２２３】
Ｂ．マイクロ波の照射による発泡
ＰＥＴからなる基材の表面に、アルミニウム蒸着によりマイクロ波吸収層が形成されたマイクロ波吸収体からなる発熱部材を用意した。なお、発熱部材の厚みは６μｍであり、サイズが５０ｍｍ×５０ｍｍであった。
【０２２４】
別途、上記により得られた実施例１から作製したサンプル（５０ｍｍ×５０ｍｍ×２ｍｍ）を用意した。
【０２２５】
次いで、発熱部材の上に、上記したサンプルを積層して、熱発泡性積層体を作製した（図４（ａ）参照）。
【０２２６】
そして、熱発泡性積層体をマイクロ波発生装置（型番ＣＲＥ１７３−５、Ｃｏｎｖｅｓｔａ社製）に投入し、出力２６０Ｗで、１分間、マイクロ波（波長１２．２ｃｍ、周波数２．４５ＧＨｚ）をサンプルに照射した。
【０２２７】
これにより、熱発泡性樹脂シートを発泡させて、発泡体を得た（図４（ｂ）参照）。
【０２２８】
【表１】
0005566851.tif 000002
【０２２９】
なお、表１中、熱発泡性樹脂組成物の配合処方の欄の数値は、各成分の重量部数を示す。
【０２３０】
また、表１中、各成分において、「＊」にて示す化合物および評価を以下に詳説する。
ポリイソブチレンゴム＊１：Ｏｐｐａｎｏｌ  Ｂ５０、重量平均分子量（ＧＰＣ：標準ポリスチレン換算値）３４００００、密度０．９２ｇ／ｃｍ３、ＢＡＳＦ社製
ポリイソブチレンゴム＊２：Ｏｐｐａｎｏｌ  Ｂ１２、重量平均分子量（ＧＰＣ：標準ポリスチレン換算値）５１０００、密度０．９２ｇ／ｃｍ３、ＢＡＳＦ社製
シリコーンゴム＊３：ＫＥ−５５０−Ｕ、密度１．２１ｇ／ｃｍ３、信越シリコーン社製
シリコーンゴム＊４：ＫＥ−９５１−Ｕ、密度１．１４ｇ／ｃｍ３、信越シリコーン社製
ＥＰＤＭ＊５：ＥＰＴ９０９０Ｍ、ジエン含有量１４．２％、三井化学社製
ＥＰＤＭ＊６：ＥＰＴ４０４５、ジエン含有量８．０％、三井化学社製
ＥＰＤＭ＊７：ＥＰＴ１０４５、ジエン含有量５．０％、三井化学社製
エポキシ樹脂＊８：エピコート♯８３４、ビスフェノールＡ型エポキシ樹脂、エポキシ当量２３０〜２７０、密度１．１８ｇ／ｃｍ３、ＪＥＲ社製
エポキシ樹脂＊９：ＰＫＨＭ−３０１、ビスフェノールＡ型エポキシ樹脂、ガラス転移温度４５℃、重量平均分子量３９０００、ＩｎＣｈｅｍ社製
マツモトマイクロスフェアーＦ−３６＊１０：商品名、熱膨張カプセル、発泡開始温度７５〜８５℃、最大膨張温度１２０〜１３０℃、平均粒子径１０〜１６μｍ、松本油脂製薬社製
ネオセルボン＃１０００Ｍ＊１１：商品名、４，４’−オキシビス（ベンゼンスルホニルヒドラジド）、発泡開始温度１６０℃、平均粒子径４μｍ、発生ガス量１２５ｍｌ／ｇ（１６０℃）、永和化成工業社製
発泡性ビーズ＊１２：発泡性ポリスチレンビーズ（発泡性樹脂粒子）、樹脂のガラス転移温度８５℃、熱膨張開始温度７０℃、平均粒子径０．４６ｍｍ、密度（熱膨張前）１．００ｇ／ｃｍ３、膨張倍率４５倍（１００℃）
発泡性ビーズ  カネパールＫ−ＢＳ＊１３：発泡性ポリスチレンビーズ（熱発泡性樹脂粒子）、平均粒子径０．６ｍｍ、カネカ社製
発泡性ビーズ  カネパールＳＲ＊１４：発泡性ポリスチレンビーズ（熱発泡性樹脂粒子）、平均粒子径０．１９ｍｍ、カネカ社製
発泡性ビーズ  ＨＣＨ２＊１５：商品名、エスレンビーズＨＣＨ２、発泡性ポリスチレンビーズ（熱発泡性樹脂粒子）、平均粒子径１．１３ｍｍ、積水化成品工業社製
発泡性ビーズ  ＨＬＡ３０００＊１６：商品名、ヒートポールＧＲ  ＨＬＡ３０００、発泡性アクリロニトリル・スチレン共重合体ビーズ、発泡性（熱発泡性樹脂粒子）、平均粒子径１．１３ｍｍ、ＪＳＰ社製
ムーニー粘度＊１７：１００℃のムーニー粘度、自動ムーニー粘度計「ＡＭ−１」（東洋精機製作所社製）にて測定
密度＊１８：ＪＩＳ  Ｚ８８０７に準拠して測定
発泡倍率＊１９：体積発泡倍率＝発泡前のサンプルの密度／発泡後の発泡体の密度
発泡後＊２０：発泡後
【符号の説明】
【０２３１】
１    シート（熱発泡性樹脂組成物、熱発泡性樹脂シート）
２    試験鋼板（中空部材）
３    発泡体
４    発熱部材
５    熱発泡性積層体
【図１】
0005566851.tif 000003
【図２】
0005566851.tif 000004
【図３】
0005566851.tif 000005
【図４】
0005566851.tif 000006
【図５】
0005566851.tif 000007